(57)【特許請求の範囲】
【請求項１】
ガラス支持体上にハロゲン化銀乳剤層を有するハロゲン化銀写真乾板において、少なくとも１層のハロゲン化銀乳剤層のハロゲン化銀乳剤のハロゲン化銀粒子の平均粒径が０．０１μｍ〜０．０７μｍ、沃化銀含有率が０〜０．５モル％、塩化銀含有率が２０〜１００モル％であり、該ハロゲン化銀乳剤中にＩｒ化合物を含有し、該ハロゲン化銀乳剤層またはその隣接層中にテトラザインデン化合物を銀１モル当り５０ｍｇ〜５ｇ含有することを特徴とするハロゲン化銀写真乾板。
【請求項２】
Ｉｒ化合物を銀１モル当たり１．０×１０−７〜１．０×１０−４モル含有することを特徴とする請求項１記載のハロゲン化銀写真乾板。
【請求項３】
請求項１〜２の何れか１項記載のハロゲン化銀写真乾板をｐＨが８以上１１以下の現像液で現像することを特徴とするハロゲン化銀写真乾板の処理方法。
【請求項４】
現像液の主たる現像主薬がアスコルビン酸誘導体またはエリソルビン酸誘導体であることを特徴とする請求項３記載のハロゲン化銀写真乾板の処理方法。
【発明の詳細な説明】
【０００１】
【発明の属する技術分野】
本発明はハロゲン化銀乳剤層を有するフォトマスク用ハロゲン化銀写真乾板に関し、詳しくは解像力、画線のシャープネス、感度および濃度が優れた画像が得られ、且つ現像の安定性に優れ、微小な黒点故障が発生しないハロゲン化銀写真乾板およびその処理方法に関する。
【０００２】
【従来の技術】
ハロゲン化銀写真乾板、特にハイレゾリューション乾板は、シャドーマスクやリードフレーム、プラズマディスプレイパネル（ＰＤＰ）などのマスターマスクおよびワーキングマスクを作製するために用いられている。これらのパターン寸法は年々高精細化が進み、寸法精度規格も厳しくなり、従来では存在しなかった最小再現寸法が１０μｍ以下であるようなマスクパターンまで出現してきている。
【０００３】
こういった背景の中、乾板に対する写真性能要求品質としては、より高解像力、高画質で、現像の作業によるバラツキが少なく、現像液の酸化疲労に対して強いことなどが望まれている。
【０００４】
一方、乳剤中の異物や現像処理上の微小カブリなどによる微小な黒点故障の発生に対しては、従来行なっていた故障修正も不可能になりつつあり、膜面強度の向上や付着異物が付きにくい物性のガラス乾板等の対策がなされてきたが黒点故障の発生に対する更なる改良が望まれている。
【０００５】
【発明が解決しようとする課題】
本発明は上記事情に鑑みてなされたものであり、本発明の目的は、解像力、画線のシャープネス、感度および濃度が優れた画像が得られ、且つ現像の安定性に優れ、微小な黒点故障が発生しないハロゲン化銀写真乾板およびその処理方法を提供することにある。
【０００６】
【課題を解決するための手段】
本発明の上記目的は、下記構成により達成される。
【０００７】
１．ガラス支持体上にハロゲン化銀乳剤層を有するハロゲン化銀写真乾板において、少なくとも１層のハロゲン化銀乳剤層のハロゲン化銀乳剤のハロゲン化銀粒子の平均粒径が０．０１μｍ〜０．０７μｍ、沃化銀含有率が０〜０．５モル％、塩化銀含有率が２０〜１００モル％であり、該ハロゲン化銀乳剤中にＩｒ化合物を含有し、該ハロゲン化銀乳剤層またはその隣接層中にテトラザインデン化合物を銀１モル当り５０ｍｇ〜５ｇ含有することを特徴とするハロゲン化銀写真乾板。
【０００８】
２．Ｉｒ化合物を銀１モル当たり１．０×１０-7〜１．０×１０-4モル含有することを特徴とする１記載のハロゲン化銀写真乾板。
【００１０】
３．１〜２の何れか１項記載のハロゲン化銀写真乾板をｐＨが８以上１１以下の現像液で現像することを特徴とするハロゲン化銀写真乾板の処理方法。
【００１１】
４．現像液の主たる現像主薬がアスコルビン酸誘導体またはエリソルビン酸誘導体であることを特徴とする３記載のハロゲン化銀写真乾板の処理方法。
【００１２】
以下、本発明を詳細に説明する。
本発明のハロゲン化銀乳剤のハロゲン化銀粒子の平均粒径は０．０１〜０．０７μｍであり、好ましくは０．０２〜０．０６μｍである。０．０１μｍ未満では感度が劣化することがある。また０．０７μｍを越えると画質が劣化することがある。ハロゲン化銀粒子の粒径は、走査型又は透過型電子顕微鏡観察により測定し、６面体の場合には正方形の一辺の長さとして求められるか、又は長方形の長辺の長さと短辺の長さとの算術平均値として求められる。また球体の場合には同体積の真球の直径の長さとして求められる。本発明において、ハロゲン化銀粒子の平均粒径とは、透過型電子顕微鏡観察により上記のようにして測定し求められたハロゲン化銀粒子３０個（好ましくは３０個以上）の粒径を算術平均して求められる平均粒径を意味する。
【００１３】
本発明のハロゲン化銀粒子の組成としては、塩化銀含有率が２０〜１００モル％、好ましくは３０〜１００モル％である。２０モル未満では現像速度が遅く、画像の濃度不足となることがある。また沃化銀含有率が０〜０．５モル％であり、好ましくは０〜０．２モル％である。０．５モル％を越えると現像速度が遅く、画像の濃度不足となることがある。本発明のハロゲン化銀粒子の組成は塩化銀、塩臭化銀、塩沃臭化銀の中から上記の組成範囲の範囲で選択される。
【００１４】
本発明のＩｒ化合物は水溶性錯塩（金属錯体）の形で使用されるのが一般的である。金属錯体は６配位のものが最も好ましく、配位子としてはハロゲン原子、アンモニア、シアン化物、シアノ基、ニトロシル基などが挙げられる。金属錯体として具体的には例えばヘキサクロロイリジウム、ヘキサアンミンイリジウム、ヘキサシアノイリジウム等が挙げられる。添加量としては銀１モルあたり１×１０-7〜１×１０-4モルを添加含有させることが好ましい。添加位置としてはハロゲン化銀乳剤のハロゲン化銀粒子形成時にハロゲン化銀粒子にドーピングされるように添加するのが最も好ましいが、ハロゲン化銀乳剤熟成時や塗布液調製時に添加することも可能である。また、あらかじめ上記金属を含むハロゲン化銀粒子（乳剤）をハロゲン化銀乳剤のハロゲン化銀粒子形成時に混合添加、溶解、ドーピングさせる方法でもよい。
【００１５】
Ｉｒ化合物以外にも金属原子としてＲｈ、Ｒｕ、Ｒｅ、Ｏｓから選ばれる少なくとも１種以上を併用してもかまわない。Ｉｒ化合物と同様に、金属錯体として添加させることができるし、あらかじめ上記金属原子を含むハロゲン化銀粒子（乳剤）をハロゲン化銀乳剤のハロゲン化銀粒子形成時に混合添加、溶解する方法でもよい。添加時には水溶性錯塩の形で使用されるのが一般的である。
【００１６】
次に、本発明に好ましく用いられるテトラザインデン化合物について説明する。
【００１７】
テトラザインデン化合物としては、下記一般式（ＡＺ−１）、（ＡＺ−２）及び（ＡＺ−３）で表されるヒドロキシテトラザインデン化合物であることが最も好ましい。
【００１８】
【化１】
0004470330.tif 000002
【００１９】
（上記一般式（ＡＺ−１）、（ＡＺ−２）及び（ＡＺ−３）中、Ｒ11〜Ｒ18はそれぞれ同じでも異なっていてもよく、水素原子、脂肪族残基または芳香族残基を表す。）
上記一般式（ＡＺ−１）、（ＡＺ−２）及び（ＡＺ−３）において、Ｒ11〜Ｒ18で表される脂肪族残基としては例えばアルキル基として、メチル、エチル、プロピル、ペンチル、ヘキシル、オクチル、イソプロピル、ｓｅｃ−ブチル、ｔ−ブチル、シクロへキシル、シクロペンチルメチル、２−ノルボルニル基など、芳香族残基で置換されたアルキル基としては例えば、ベンジル、フェネチル、ベンズヒドリル、１−ナフチルメチル、３−フェニルブチル基など、アルコキシ基で置換されたアルキル基としては例えばメトキシメチル、２−メトキシエチル、３−エトキシプロピル、４−メトキシブチル基など、その他２−ヒドロキシメチル、２−ヒドロキシブチル、３−ヒドロキシブチル、カルボキシメチル、２−カルボキシエチル、２−（メトキシカルボニル）−エチル基などが挙げられる。
【００２０】
Ｒ11〜Ｒ18で表される芳香族残基としては例えば、フェニル基、ｐ−ヒドロキシフェニル、ｍ−メトキシフェニル、ｐ−エトキシフェニル、ｐ−カルボキシフェニル、ｏ−（メトキシカルボニル）フェニル、ｍ−（エトキシカルボニル）フェニル、２−ナフチル、１−ヒドロキシ−２−ナフチル、４−カルボキシ−１−ナフチル基などが挙げられる。
【００２１】
以下に、本発明に好ましく用いられるテトラザインデン化合物の具体的化合物例を示すが、本発明はこれらに限定されるものではない。
【００２２】
Ａ−１：４−ヒドロキシ−６−メチル−１，３，３ａ，７−テトラザインデン
Ａ−２：４−ヒドロキシ−６−フェニル−１，３，３ａ，７−テトラザインデン
Ａ−３：４−メチル−６−ヒドロキシ−１，３，３ａ，７−テトラザインデン
Ａ−４：２，６−ジメチル−６−ヒドロキシ−１，３，３ａ，７−テトラザインデン
Ａ−５：４−ヒドロキシ−５−エチル−６−メチル−１，３，３ａ，７−テトラザインデン
Ａ−６：２，６−ジメチル４−ヒドロキシ−５−エチル−１，３，３ａ，７−テトラザインデン
Ａ−７：４−ヒドロキシ−５，６−ジメチル−１，３，３ａ，７−テトラザインデン
Ａ−８：４−ヒドロキシ−６−メチル−１，２，３ａ，７−テトラザインデン
Ａ−９：４−ヒドロキシ−６−フェニル−１，２，３ａ，７−テトラザインデン
Ａ−１０：４−ヒドロキシ−１，２，３ａ，７−テトラザインデン
Ａ−１１：４−メチル−６−ヒドロキシ−１，３，３ａ，７−テトラザインデン
Ａ−１２：４−ヒドロキシ−１，３，３ａ，７−テトラザインデン
Ａ−１３：２，５，６−トリメチル４−ヒドロキシ−１，３，３ａ，７−テトラザインデン
Ａ−１４：２−メチル−４−ヒドロキシ−１，３，３ａ，７−テトラザインデン
Ａ−１５：４，６−ジヒドロキシ−５−アミノイミノメチルチオ−１，３，３ａ，７−テトラザインデン
Ａ−１６：４−ヒドロキシ−６−エチル−１，２，３ａ７−テトラザインデン本発明に好ましく用いられるテトラザインデン化合物は、本発明のハロゲン化銀乳剤層の銀１モル当たり５０ｍｇ〜５ｇ含有されることが好ましく、より好ましくは銀１モル当り８００ｍｇ〜４ｇであり、本発明の効果を良好に奏する。
【００２３】
本発明に好ましく用いられるテトラザインデン化合物は、ハロゲン化銀乳剤層またはその近接層中に添加することが好ましく、隣接層中に添加することがより好ましく、特に好ましくはハロゲン化銀乳剤層である。なお、ここで言うハロゲン化銀乳剤層の近接層としては例えばハロゲン化銀乳剤層と隣接した保護層、または中間層、下引き層などが挙げられる。
【００２４】
添加する時期としては、ハロゲン化銀乳剤層に添加する場合の時期は乳剤の物理熟成中、物理熟成後、化学熟成中、化学熟成後など任意の時期に添加してよいが、好ましくは物理熟成後から化学熟成後迄の間が最も好ましい。親水性コロイド層に添加する場合の時期は任意の時期でよい。
【００２５】
本発明のハロゲン化銀乳剤層には当業界公知の各種技術、添加剤等を用いることができる。例えば、ハロゲン化銀乳剤層、保護層、バッキング層等には、各種の化学増感剤、色調剤、硬膜剤、界面活性剤、増粘剤、可塑剤、スベリ剤、現像抑制剤、紫外線吸収剤、イラジェーション防止剤染料、重金属原子、マット剤等を各種の方法で必要に応じて適宜に含有させることができる。又、本発明ハロゲン化銀乳剤層中にはポリマーラテックスを含有させることができる。
【００２６】
これらの添加剤は、より詳しくは、リサーチディスクロージャ第１７６巻７６４３（１９７８年１２月）及び同１８７巻８７１６（１９７９年１１月）に記載されており、その該当個所を下記にまとめて示す。
【００２７】
0004470330.tif 000003
本発明のハロゲン化銀写真乾板を現像するのに用いられる本発明の現像液は、使用液の状態で、ｐＨが８以上１１以下である。好ましくは８．５〜１０．２である。ｐＨが１１を越えると、空気酸化による現像レベルの変動が大きくなり、またカブリが増大する。また８以下では現像能力が劣化してしまう。
【００２８】
本発明の現像液の主たる現像主薬としては、アスコルビン酸誘導体またはエリソルビン酸誘導体が好ましく用いられる。これらの現像主薬は下記一般式（Ｂ）で表される化合物である。
【００２９】
【化２】
0004470330.tif 000004
【００３０】
（式中、Ｒ1及びＲ2は各々、置換又は無置換のアルキル基、置換又は無置換のアミノ基、置換又は無置換のアルコキシ基もしくは置換又は無置換のアルキルチオ基を表す。Ｒ1とＲ2は互いに結合して環を形成してもよい。ｋは０又は１を表し、ｋ＝１の時、Ｘは−ＣＯ−又は−ＣＳ−を表す、Ｍ1及びＭ2は各々、水素原子又はアルカリ金属原子を表す。）
また、一般式（Ｂ）で表される化合物において、Ｒ1とＲ2が互いに結合して環を形成した下記一般式（Ｂ−ｂ）で表される化合物が特に好ましい。
【００３１】
【化３】
0004470330.tif 000005
【００３２】
（式中、Ｒ3は水素原子、置換もしくは無置換のアルキル基、置換もしくは無置換のアミノ基、置換もしくは無置換のアルコキシ基、スルホ基、カルボキシル基、アミド基またはスルホンアミド基を表し、Ｙ1はＯまたはＳを表し、Ｙ2は−Ｏ−、−Ｓ−または−Ｎ（Ｒ4）−を表す。Ｒ4は置換もしくは無置換のアルキル基または置換もしくは無置換のアリール基を表す。Ｍ1、Ｍ2は各々、水素原子またはアルカリ金属原子を表す。）
前記一般式（Ｂ）または（Ｂ−ｂ）におけるアルキル基としては低級アルキル基が好ましく、例えば炭素数１〜５のアルキル基であり、アミノ基としては無置換あるいは低級アルキル基で置換されたアミノ基が好ましく、アルコキシ基としては低級アルコキシ基が好ましく、アリール基としてはフェニル基あるいはナフチル基が好ましく、これらの基は更に置換基を有していてもよく、該置換基として好ましくはヒドロキシル基、ハロゲン原子、アルコキシ基、スルホ基、カルボキシル基、アミド基、スルホンアミド基等が挙げられる。
【００３３】
以下に、一般式（Ｂ）、一般式（Ｂ−ｂ）で表される化合物の具体的な化合物例を示すが、本発明はこれらに限定されるものではない。
一般式（Ｂ）で表される化合物の具体的な化合物例
【００３４】
【化４】
0004470330.tif 000006
【００３５】
一般式（Ｂ−ｂ）で表される化合物の具体的な化合物例
【００３６】
【化５】
0004470330.tif 000007
【００３７】
これらの現像主薬は市版品として入手できるか、あるいは容易に公知の合成法により合成できる。
【００３８】
尚、本発明において、現像液の主たる現像主薬とは現像液中のハロゲン化銀を現像可能な化合物の内、モル数で５０％以上を占めるものを言う。
【００３９】
本発明においては、一般式（Ｂ）で表される現像主薬と、３−ピラゾリドン類（例えば、１−フェニル−３−ピラゾリドン、１−フェニル−４−メチル−３−ピラゾリドン、１−フェニル−４，４−ジメチル−３−ピラゾリドン、１−フェニル−４−メチル−４−ヒドロキシルメチル−３−ピラゾリドン、１−フェニル−４−エチル−３−ピラゾリドン、１−フェニル−５−メチル−３−ピラゾリドン等）、アミノフェノール類（例えば、ｏ−アミノフェノール、ｐ−アミノフェノール、Ｎ−メチル−ｏ−アミノフェノール、Ｎ−メチル−ｐ−アミノフェノール、２，４−ジアミノフェノール等）あるいは親水性基で置換されたジヒドロキシベンゼン類（例えば、ハイドロキノンモノスルフェート、ハイドロキノンモノスルホン酸ナトリウム塩、２，５−ハイドロキノンジスルホン酸カリウム塩、ジヒドロキシ安息香酸類等）の現像主薬を組み合わせて使用することが特に好ましい。特にアスコルビン酸またはその誘導体、エリソルビン酸またはその誘導体と３−ピラゾリドン類、およびアスコルビン酸またはその誘導体、エリソルビン酸またはその誘導体と親水性基で置換されたジヒドロキシベンゼン類の組み合わせが好ましく用いられる。組み合わせで使用する場合、３−ピラゾリドン類、アミノフェノール類、あるいは親水性基で置換されたジヒドロキシベンゼン類の現像主薬は通常、現像液１リットルあたり０．０１以上０．２モル未満の量で用いられるのが好ましい。これら好ましい現像主薬の態様については、特開２０００−１８１００７号、特開２０００−１１２０８８号、特開平１１−１７４６３６号、特開平９−１０１５８４号、特開平９−５４３８３号、特開平９−５４３８０号等を参考にすることができる。
【００４０】
【実施例】
以下、本発明を実施例により具体的に説明するが、本発明の実施態様はこれらにより限定されるものではない。
【００４１】
実施例１
（ハロゲン化銀乳剤１の作製）
溶液Ａ
水                                                        ２５Ｌ
臭化カリウム                                              １５ｇ
ゼラチン                                                  ２ｋｇ
溶液Ｂ
水                                                        １１Ｌ
沃化カリウム                                              ３６ｇ
臭化カリウム                                          １３００ｇ
溶液Ｃ
水                                                        １１Ｌ
硝酸銀                                                １８００ｇ
５３℃に保温されたゼラチン及び臭化カリウムを含む溶液Ａ中に攪拌下、３％アンモニア溶液を４００ｍｌ加え、溶液Ｂ及び溶液Ｃを同時に１分間に亙って加え、更に１分撹拌したのち、クエン酸水溶液でｐＨを５．８に調整し、４℃に冷却し、ハロゲン化銀乳剤をセットした後、ヌードル水洗法により水洗して過剰の水溶液中の塩を除去する。その後、−４０℃に冷凍後水洗し、余分な水分を除きハロゲン化銀乳剤を濃縮した。
【００４２】
これによって臭化銀９８モル％、沃化銀２モル％、透過型電子顕微鏡観察においての３０個の平均粒径測定で平均粒径０．０５μｍの球形ハロゲン化銀粒子を含むハロゲン化銀乳剤１を作製した。
【００４３】
（ハロゲン化銀乳剤２の作製）
溶液Ａ
水                                                        ２５Ｌ
塩化ナトリウム                                            ２１ｇ
ゼラチン                                                  ２ｋｇ
溶液Ｂ
水                                                        １１Ｌ
塩化ナトリウム                                          ２８０ｇ
臭化カリウム                                            ６３０ｇ
溶液Ｃ
水                                                        １１Ｌ
硝酸銀                                                １８００ｇ
５３℃に保温されたゼラチン及び塩化ナトリウムを含む溶液Ａ中に攪拌下、６％硝酸溶液を１４００ｍｌ加え、溶液Ｂ及び溶液Ｃを同時に１分間に亙って加え、更に１分撹拌したのち、本発明に好ましく用いられるテトラザインデン化合物のＡ−１を３００ｍｇ／Ａｇモルとなる様に加え、炭酸ナトリウム水溶液でｐＨを５．４に調整し、４℃に冷却し、ハロゲン化銀乳剤をセットした後、ヌードル水洗法により水洗して過剰の水溶液中の塩を除去する。その後、−４０℃に冷凍後水洗し、余分な水分を除きハロゲン化銀乳剤を濃縮した。
【００４４】
これによって臭化銀５０モル％、塩化銀５０モル％、透過型電子顕微鏡観察においての３０個の平均粒径測定で平均粒径０．０５μｍの球形ハロゲン化銀粒子を含むハロゲン化銀乳剤２を作製した。
【００４５】
（ハロゲン化銀乳剤３〜５の作製）
ハロゲン化銀乳剤２の作製において、溶液Ｂ中にヘキサクロロイリジウム酸カリウムを表１記載の量添加した他はハロゲン化銀乳剤２の作製と同様にして、臭化銀５０モル％、塩化銀５０モル％、平均粒径測定にて平均粒径０．０５μｍの球形ハロゲン化銀粒子を含むハロゲン化銀乳剤３〜５を作製した。
【００４６】
（ハロゲン化銀乳剤６〜８の作製）
ハロゲン化銀乳剤２の作製において、溶液Ｂ中の塩化ナトリウムを４３０ｇ、臭化カリウムを３８０ｇに変更し、かつ溶液Ｂ中にヘキサクロロイリジウム酸カリウムを表１記載の量添加した他はハロゲン化銀乳剤２の作製と同様にして、臭化銀３０モル％、塩化銀７０モル％、平均粒径測定にて平均粒径０．０５μｍの球形ハロゲン化銀粒子を含むハロゲン化銀乳剤６〜８を作製した。
【００４７】
（ハロゲン化銀乳剤９の作製）
ハロゲン化銀乳剤７の作製において、溶液Ｂ中に添加するヘキサクロロイリジウム酸カリウムの量を銀１モルあたり３．５×１０-6モルを５．０×１０-8モルに変更した他はハロゲン化銀乳剤７の作製と同様にして、平均粒径測定にて平均粒径０．０５μｍの球形ハロゲン化銀粒子を含むハロゲン化銀乳剤９を作製した。
【００４８】
（ハロゲン化銀乳剤１０の作製）
ハロゲン化銀乳剤７の粒子作製において、溶液Ｂ、溶液Ｃの同時添加時間を３０秒に変更した他はハロゲン化銀乳剤７の作製と同様にして、平均粒径測定にて平均粒径０．００８μｍの球形ハロゲン化銀粒子を含むハロゲン化銀乳剤１０を作製した。
【００４９】
（ハロゲン化銀乳剤１１の作製）
ハロゲン化銀乳剤７の作製において、溶液Ｂ、溶液Ｃの同時添加時間を２分に変更した他はハロゲン化銀乳剤７の作製と同様にして、平均粒径測定にて平均粒径０．１μｍの球形ハロゲン化銀粒子を含むハロゲン化銀乳剤１１を作製した。
【００５０】
（各ハロゲン化銀乳剤の熟成）
上記で作製した各ハロゲン化銀乳剤に下記の化学熟成を施した。即ち、上記で作製したハロゲン化銀乳剤各々について、温度を５７℃に保ちながらチオ硫酸ナトリウム水溶液を銀１モル当たり２８ｍｇ添加し、６７分熟成後し、下記化合物Ｄ−１を銀１モル当たり７００ｍｇ添加し、その５分後に１−フェニル−５−メルカプトテトラゾールを銀１モル当たり１４０ｍｇ添加し、更に５分後、表１記載の総量となる様にテトラザインデン化合物を添加し、後４２℃に冷却し、各ハロゲン化銀乳剤の熟成を終了した。
【００５１】
【化６】
0004470330.tif 000008
【００５２】
（ハロゲン化銀乳剤層液の調製）
上記で熟成を終了したハロゲン化銀乳剤１〜１１各々に、下記の添加剤を下記の銀１モル当たりまたは塗布の単位面積当たりの添加量で添加する。
【００５３】
染料Ｉ−１                                           ５ｍｇ／ｍ2
染料Ｉ−２                                           ５ｍｇ／ｍ2
化合物Ｚ−１                                  ２．０ｇ／Ａｇモル
界面活性剤Ｃ−１                                 ２．５ｍｇ／ｍ2
硬膜剤Ｈ                                           ３６ｍｇ／ｍ2
シランカップリング剤Ｓ−１                       ２３０ｍｇ／ｍ2
平均粒径３μｍのＰＭＭＡマット剤                   ５０ｍｇ／ｍ2
【００５４】
【化７】
0004470330.tif 000009
【００５５】
（保護層液の調製）
ハロゲン化銀乳剤層の保護層液として下記組成の溶液を調製した。
【００５６】
ゼラチン                                                  ５０ｇ
界面活性剤Ｃ−２                                        ０．６ｇ
界面活性剤Ｃ−３                                        ０．１ｇ
滑り剤Ｌ                                                ３．３ｇ
硬膜剤Ｈ                                              ０．１５ｇ
水                                                    ８５０ｍｌ
【００５７】
【化８】
0004470330.tif 000010
【００５８】
（バッキング層液の調製）
下記組成のバッキング層液を調製した。
【００５９】
化合物Ｐ                                                  ４０ｇ
染料Ｉ−３                                                  ５ｇ
エタノール                                            ４５０ｍｌ
メタノール                                            ４５０ｍｌ
【００６０】
【化９】
0004470330.tif 000011
【００６１】
ハロゲン化銀写真乾板の作製
▲１▼バッキング層の塗布
サイズが２４インチ×３２インチ、厚さが５ｍｍのフッ酸処理したフロートガラス支持体面上に、上述したバッキング液を化合物Ｐの付き量が２４０ｍｇ／ｍ2になるようにナプキンコーターで塗布して、バッキング層を設けた。
【００６２】
▲２▼ハロゲン化銀乳剤層及び保護層の塗布
ハロゲン化銀乳剤層及び保護層は、上記各ハロゲン化銀乳剤層液をＡｇ量が３．４ｇ／ｍ2になるように、また保護層液を保護層ゼラチン量が０．７ｇ／ｍ2となるようにカーテンコーターでガラス支持体のバッキング層を設けた側とは反対側の面上に同時塗布してハロゲン化銀乳剤層及び保護層を設けた。
【００６３】
その後、５０℃、５５％相対湿度の環境下に１２時間おいてシーズニングし、ハロゲン化銀写真乾板１〜１５を各々作製した。
【００６４】
以上の経過および結果を表１に示す。
【００６５】
【表１】
0004470330.tif 000012
【００６６】
（評価方法）
ハロゲン化銀写真乾板について、ＴＥＫＮＥＫ社製クリーニングローラーを膜面に１回転がした後、大日本スクリーン株式会社製ＦＲ−８０００Ｓ  ＹＡＧレーザープロッターの１．０μｍビーム／送りピッチ０．２５μｍを用いて１０μｍのラインアンドスペースおよびベタの５ｃｍ角パターンを描画し、下記処方の現像液１、現像液２を表２記載の現像液種の組み合わせで皿現像にて表２記載の現像条件（現像温度、現像時間）で現像し、後、３％酢酸水溶液中３０秒間で現像停止を行い、後、コニカ（株）製ＣＦＬ−８８１で２３℃３分間定着し、流水で１５分間水洗し、コニカ株式会社製水滴防止剤コニカダックスの０．２％水溶液をかけた後、４５℃で２時間乾燥し、ハロゲン化銀写真乾板に画像を形成した。
【００６７】
《現像液１の処方》
ハイドロキノン                                              ５０ｇ
モノメチル−ｐ−アミノフェノールサルフェート                １０ｇ
無水亜硫酸ナトリウム                                      ５００ｇ
水酸化カリウム                                              ４６ｇ
臭化カリウム                                                  ５ｇ
炭酸カリウム                                              １００ｇ
純水を加えて１０Ｌとし、ｐＨ１１．５に調整した。
【００６８】
《現像液２の処方》
ジエチレントリアミン５酢酸・５ナトリウム                    １０ｇ
無水亜硫酸ナトリウム                                      ３００ｇ
炭酸カリウム                                              ５３０ｇ
炭酸水素カリウム                                          １７０ｇ
１−フェニル−４−ヒドロキシルメチル−３−ピラゾリドン      １５ｇ
エリソルビン酸ナトリウム・１水和物                        ４００ｇ
１−フェニル−５−メルカプトテトラゾール                ０．２５ｇ
臭化カリウム                                                ４０ｇ
５−メチルメンゾトリアゾール                              ２．１ｇ
２，５−ジヒドロキシ安息香酸                                ５０ｇ
８−メルカプトアデニン                                    ０．７ｇ
水酸化カリウムおよび純水を加えて１０ＬにてｐＨ９．８に調整した。
【００６９】
感度（相対感度）
感度については、得られた画像について、１０μｍに線幅が合致した時のラインアンドスペース露光部の光量の逆数として感度を求め、実験Ｎｏ．１の場合の感度を１００とする相対感度で示す。
【００７０】
濃度（実用濃度）
濃度については、得られた画像について、１０μｍに線幅が合致した時のベタ露光部の濃度を実用濃度として示す。
【００７１】
現像の安定性
調製後１２時間皿中に放置した現像液を用いて、ハロゲン化銀写真乾板を現像し、得られた画像の実用濃度を測定し、示す。現像液を調製後直ちに用いて現像した場合の実用濃度と比較して実用濃度の低下が少ないほど、現像の安定性が優れていると言える。
【００７２】
画像品質
得られた画像について、５００倍の顕微鏡観察にて画像品質を観察し、フリンジの少ない方が評価値が高くなるようにし、１〜５のランク付け評価をして示す。
【００７３】
１：ラインエッジのフリンジが大きく、スペース部にもカブリが見える
２：スペース部にカブリはないが、ラインエッジのフリンジが大きく実用不可
３：ラインエッジにフリンジがはっきり認められるが実用可能レベル
４：ラインエッジにフリンジがわずかに認められる
５：ラインエッジにフリンジが見えない
微小な黒点故障の発生率
同一種のハロゲン化銀写真乾板について、１０枚を上記と同様にして現像処理し、非画像部における微小な黒点故障（黒点欠陥）個数をカウントし、１０枚での平均値を求めて１枚あたりの微小な黒点故障の発生率として示す。
【００７４】
以上の経過および結果を表２に示す。
【００７５】
【表２】
0004470330.tif 000013
【００７６】
表２から本発明のハロゲン化銀写真乾板、本発明のハロゲン化銀写真乾板の処理方法は、比較に比べ、感度（相対感度）、濃度（実用濃度）、現像の安定性、画像品質、微小な黒点故障の発生率の何れにおいても優れていることがわかる。また、現像時間の短縮をも達成し得た。
【００７７】
【発明の効果】
本発明により、解像力、画線のシャープネス、感度および濃度が優れた画像が得られ、且つ現像の安定性に優れ、微小な黒点故障が発生しないハロゲン化銀写真乾板およびその処理方法を提供できた。